(57)【要約】【課題】本発明は、従来にない作用効果を発揮する画期的な親水性部材の製造方法，親水性部材，籾殻炭化方法，籾殻炭化装置及び親水性部材の保存方法を提供することを目的とする。【解決手段】液体吸着材，スリップ防止材，排泄物処理材，土壌改良材，調湿材，消臭材若しくはろ過材として使用される親水性部材の製造方法であって、炭化処理部１で多孔質植物材料を攪拌しながら無酸素状態若しくは低酸素状態で加熱し、この加熱処理する際、前記炭化処理部１の内で発生するガスを該炭化処理部１の外へ強制排気して前記多孔質植物材料へのグラファイト含有量を低減せしめる親水性部材の製造方法である。【選択図】図１
2011116618.tif 000002
【特許請求の範囲】
【請求項１】
液体吸着材，スリップ防止材，排泄物処理材，土壌改良材，調湿材，消臭材若しくはろ過材として使用される親水性部材の製造方法であって、炭化処理部で多孔質植物材料を攪拌しながら無酸素状態若しくは低酸素状態で加熱し、この加熱処理する際、前記炭化処理部の内で発生するガスを該炭化処理部の外へ強制排気して前記多孔質植物材料へのグラファイト含有量を低減せしめることを特徴とする親水性部材の製造方法。
【請求項２】
液体吸着材，スリップ防止材，排泄物処理材，土壌改良材，調湿材，消臭材若しくはろ過材として使用される親水性部材の製造方法であって、炭化処理部で炭化した多孔質植物材料を攪拌しながら無酸素状態若しくは低酸素状態で加熱し、この加熱処理する際、前記炭化処理部の内で発生するガスを該炭化処理部の外へ強制排気して前記多孔質植物材料へのグラファイト含有量を低減せしめることを特徴とする親水性部材の製造方法。
【請求項３】
液体吸着材，スリップ防止材，排泄物処理材，土壌改良材，調湿材，消臭材若しくはろ過材として使用される親水性部材の製造方法であって、炭化処理部で籾殻を攪拌しながら無酸素状態若しくは低酸素状態で加熱し、この加熱処理する際、前記炭化処理部の内で発生するガスを該炭化処理部の外へ強制排気して前記籾殻へのグラファイト含有量を低減せしめることを特徴とする親水性部材の製造方法。
【請求項４】
液体吸着材，スリップ防止材，排泄物処理材，土壌改良材，調湿材，消臭材若しくはろ過材として使用される親水性部材の製造方法であって、炭化処理部で籾殻炭を攪拌しながら無酸素状態若しくは低酸素状態で加熱し、この加熱処理する際、前記炭化処理部の内で発生するガスを該炭化処理部の外へ強制排気して前記籾殻へのグラファイト含有量を低減せしめることを特徴とする親水性部材の製造方法。
【請求項５】
液体吸着材，スリップ防止材，排泄物処理材，土壌改良材，調湿材，消臭材若しくはろ過材として使用される親水性部材であって、炭化した多孔質植物材料を主原料として構成され、この多孔質植物材料のグラファイト含有量を、この多孔質植物材料１ｇ当たり０．５ｇ未満としたことを特徴とする親水性部材。
【請求項６】
液体吸着材，スリップ防止材，排泄物処理材，土壌改良材，調湿材，消臭材若しくはろ過材として使用される親水性部材であって、炭を主原料として構成され、この炭のグラファイト含有量を、この炭１ｇ当たり０．５ｇ未満としたことを特徴とする親水性部材。
【請求項７】
液体吸着材，スリップ防止材，排泄物処理材，土壌改良材，調湿材，消臭材若しくはろ過材として使用される親水性部材であって、籾殻炭を主原料として構成され、この籾殻炭のグラファイト含有量を、この籾殻炭１ｇ当たり０．５ｇ未満としたことを特徴とする親水性部材。
【請求項８】
請求項７記載の親水性部材の主原料となる籾殻炭の製造方法であって、炭化処理部で籾殻を炭化処理する際、前記炭化処理部の内で発生するガスを該炭化処理部の外へ強制排気することを特徴とする籾殻炭化方法。
【請求項９】
請求項７記載の親水性部材の主原料となる籾殻炭を製造する装置であって、炭化処理部に強制排気部が設けられ、前記炭化処理部で籾殻を炭化処理する際、この炭化処理部内で発生するガスを前記強制排気部で該炭化処理部の外へ強制排気し得るように構成されていることを特徴とする籾殻炭化装置。
【請求項１０】
請求項５〜９いずれか１項に記載の親水性部材を通気しない容体内に収納した後、前記容体を密閉することを特徴とする親水性部材の保存方法。
【請求項１１】
請求項５〜９いずれか１項に記載の親水性部材を通気しない容体内に収納するとともに該容体内を真空処理した後、前記容体を密閉することを特徴とする親水性部材の保存方法。
【請求項１２】
請求項５〜９いずれか１項に記載の親水性部材を不活性ガスとともに通気しない容体内に収納した後、前記容体を密閉することを特徴とする親水性部材の保存方法。
【請求項１３】
請求項５〜９いずれか１項に記載の親水性部材を脱酸素剤及び乾燥剤とともに通気しない容体内に収納して密閉することを特徴とする親水性部材の保存方法。
【請求項１４】
請求項１０〜１３いずれか１項に記載の親水性部材の保存方法において、前記容体として帯電防止性を具備する容体を採用したことを特徴とする親水性部材の保存方法。
【発明の詳細な説明】
【技術分野】
【０００１】
本発明は、液体吸着材，スリップ防止材，排泄物処理材，土壌改良材，調湿材，消臭材若しくはろ過材として使用される親水性部材の製造方法，親水性部材，籾殻炭化方法，籾殻炭化装置及び親水性部材の保存方法に関するものである。
【背景技術】
【０００２】
近年、例えば多孔質植物材料としての籾殻炭はその有用性が認められて様々な分野において使用されており、例えば特開平６−２２８５７６号や特開平９−２５５４６５号に開示されるように、この籾殻炭の特性を利用した有用な部材（例えば土壌改良材や肥料など）を得るべく、種々の研究開発が行われている。
【０００３】
【特許文献１】特開平６−２２８５７６号公報
【発明の開示】
【発明が解決しようとする課題】
【０００４】
本発明者は、前述した例えば多孔質植物材料としての籾殻炭について更なる研究開発を進め、その結果、従来にない作用効果を発揮する画期的な親水性部材の製造方法，親水性部材，籾殻炭化方法，籾殻炭化装置及び親水性部材の保存方法を開発した。
【課題を解決するための手段】
【０００５】
添付図面を参照して本発明の要旨を説明する。
【０００６】
液体吸着材，スリップ防止材，排泄物処理材，土壌改良材，調湿材，消臭材若しくはろ過材として使用される親水性部材の製造方法であって、炭化処理部１で多孔質植物材料を攪拌しながら無酸素状態若しくは低酸素状態で加熱し、この加熱処理する際、前記炭化処理部１の内で発生するガスを該炭化処理部１の外へ強制排気して前記多孔質植物材料へのグラファイト含有量を低減せしめることを特徴とする親水性部材の製造方法に係るものである。
【０００７】
また、液体吸着材，スリップ防止材，排泄物処理材，土壌改良材，調湿材，消臭材若しくはろ過材として使用される親水性部材の製造方法であって、炭化処理部１で炭化した多孔質植物材料を攪拌しながら無酸素状態若しくは低酸素状態で加熱し、この加熱処理する際、前記炭化処理部１の内で発生するガスを該炭化処理部１の外へ強制排気して前記多孔質植物材料へのグラファイト含有量を低減せしめることを特徴とする親水性部材の製造方法に係るものである。
【０００８】
また、液体吸着材，スリップ防止材，排泄物処理材，土壌改良材，調湿材，消臭材若しくはろ過材として使用される親水性部材の製造方法であって、炭化処理部１で籾殻を攪拌しながら無酸素状態若しくは低酸素状態で加熱し、この加熱処理する際、前記炭化処理部１の内で発生するガスを該炭化処理部１の外へ強制排気して前記籾殻へのグラファイト含有量を低減せしめることを特徴とする親水性部材の製造方法に係るものである。
【０００９】
また、液体吸着材，スリップ防止材，排泄物処理材，土壌改良材，調湿材，消臭材若しくはろ過材として使用される親水性部材の製造方法であって、炭化処理部１で籾殻炭を攪拌しながら無酸素状態若しくは低酸素状態で加熱し、この加熱処理する際、前記炭化処理部１の内で発生するガスを該炭化処理部１の外へ強制排気して前記籾殻へのグラファイト含有量を低減せしめることを特徴とする親水性部材の製造方法に係るものである。
【００１０】
また、液体吸着材，スリップ防止材，排泄物処理材，土壌改良材，調湿材，消臭材若しくはろ過材として使用される親水性部材であって、炭化した多孔質植物材料を主原料として構成され、この多孔質植物材料のグラファイト含有量を、この多孔質植物材料１ｇ当たり０．５ｇ未満としたことを特徴とする親水性部材に係るものである。
【００１１】
また、液体吸着材，スリップ防止材，排泄物処理材，土壌改良材，調湿材，消臭材若しくはろ過材として使用される親水性部材であって、炭を主原料として構成され、この炭のグラファイト含有量を、この炭１ｇ当たり０．５ｇ未満としたことを特徴とする親水性部材に係るものである。
【００１２】
また、液体吸着材，スリップ防止材，排泄物処理材，土壌改良材，調湿材，消臭材若しくはろ過材として使用される親水性部材であって、籾殻炭を主原料として構成され、この籾殻炭のグラファイト含有量を、この籾殻炭１ｇ当たり０．５ｇ未満としたことを特徴とする親水性部材に係るものである。
【００１３】
また、請求項７記載の親水性部材の主原料となる籾殻炭の製造方法であって、炭化処理部１で籾殻を炭化処理する際、前記炭化処理部１の内で発生するガスを該炭化処理部１の外へ強制排気することを特徴とする籾殻炭化方法に係るものである。
【００１４】
また、請求項７記載の親水性部材の主原料となる籾殻炭を製造する装置であって、炭化処理部１に強制排気部２が設けられ、前記炭化処理部１で籾殻を炭化処理する際、この炭化処理部１内で発生するガスを前記強制排気部２で該炭化処理部１の外へ強制排気し得るように構成されていることを特徴とする籾殻炭化装置に係るものである。
【００１５】
また、請求項５〜９いずれか１項に記載の親水性部材を通気しない容体内に収納した後、前記容体を密閉することを特徴とする親水性部材の保存方法に係るものである。
【００１６】
また、請求項５〜９いずれか１項に記載の親水性部材を通気しない容体内に収納するとともに該容体内を真空処理した後、前記容体を密閉することを特徴とする親水性部材の保存方法に係るものである。
【００１７】
また、請求項５〜９いずれか１項に記載の親水性部材を不活性ガスとともに通気しない容体内に収納した後、前記容体を密閉することを特徴とする親水性部材の保存方法に係るものである。
【００１８】
また、請求項５〜９いずれか１項に記載の親水性部材を脱酸素剤及び乾燥剤とともに通気しない容体内に収納して密閉することを特徴とする親水性部材の保存方法に係るものである。
【００１９】
また、請求項１０〜１３いずれか１項に記載の親水性部材の保存方法において、前記容体として帯電防止性を具備する容体を採用したことを特徴とする親水性部材の保存方法に係るものである。
【発明の効果】
【００２０】
本発明は上述のようにしたから、極めて秀れた親水性を具備し、例えば液体吸着材，スリップ防止材，排泄物処理材，土壌改良材，調湿材，消臭材若しくはろ過材での使用が有効であるなど極めて商品価値の高い画期的な親水性部材を提供し得ることになる。
【図面の簡単な説明】
【００２１】
【図１】本実施例に係る籾殻炭化装置の説明図である。
【図２】試料Ｘの吸液機能実験の結果を示す表である。
【図３】試料Ｙの吸液機能実験の結果を示す表である。
【図４】試料Ｘの摩擦機能実験の結果を示す表である。
【図５】試料Ｙの摩擦機能実験の結果を示す表である。
【図６】氷上に何も敷かない場合の摩擦機能実験の結果を示す表である。
【図７】氷上に試料Ｚを敷いた場合の摩擦機能実験の結果を示す表である。
【図８】氷上に試料Ｙを敷いた場合の摩擦機能実験の結果を示す表である。
【発明を実施するための形態】
【００２２】
好適と考える本発明の実施形態を、図面に基づいて本発明の作用を示して簡単に説明する。
【００２３】
本発明者は、例えば炭化した多孔質植物材料としての籾殻炭を、親水性が要求される液体吸着材，スリップ防止材，排泄物処理材，土壌改良材，調湿材，消臭材若しくはろ過材に適用させることを考え、この籾殻炭の親水性に着目した。
【００２４】
既存の炭化装置（炭化処理部を密閉空間とすることで低酸素雰囲気中で炭化処理を行うバッジ式炭化装置）で製造された籾殻炭を水中に投入した場合、直ちに水中に沈む籾殻炭（以下、親水性籾殻炭）と、これとは正反対の性質の全く水に沈まない籾殻炭（以下、撥水性籾殻炭）とがある。尚、半分沈んだ状態で水面に浮く籾殻炭（以下、準親水性籾殻炭）もある。
【００２５】
そこで、先ずは前述の既存の炭化装置で製造された親水性籾殻炭と撥水性籾殻炭について調べた（実験１）。
【００２６】
即ち、Ｘ線マイクロアナライザー分析を行った結果、親水性籾殻炭と撥水性籾殻炭とでは炭素含有量が大きく異なり、親水性籾殻炭の炭素含有量は全体の８．５８７％であり、撥水性籾殻炭の炭素含有量は全体の１３．８２７％であり、この炭素含有量の違いが親水性と撥水性に大きく関係すると考えた。
【００２７】
次に、籾殻炭に含有される炭素について調べた（実験２）。
【００２８】
即ち、フーリエ変換赤外線分光法にて計測した結果、炭素はグラファイトであった。
【００２９】
このグラファイトは極めて高い撥水性を有するから、この各籾殻炭における炭素含有量の違いが親水性と撥水性に大きく関わることが判明した。よって、このグラファイト含有量により親水性籾殻炭と撥水性籾殻炭とに区別できる。
【００３０】
次に、親水性籾殻炭及び撥水性籾殻炭における籾殻炭１ｇ当たりのグラファイト含有量について調べた（実験３）。
【００３１】
具体的には、発熱量分析を行った結果、親水性籾殻炭１ｇ当たりの発熱量は１６，０６０Ｊ／ｇであり、準親水性籾殻炭１ｇ当たりの発熱量は１６，７６０Ｊ／ｇであり、撥水性籾殻炭１ｇ当たりの発熱量は１９，０２０Ｊ／ｇであった。
【００３２】
前述した実験１，２から、この発熱量の違いはグラファイト含有量の違いであり、籾殻炭１ｇ当たりのグラファイト含有量を次のように算出した。
【００３３】
グラファイトの発熱量が３９４ｋＪ／ｍｏｌで、炭素１ｍｏｌの原子量は１２であるから、１２ｇ当たり３９４ｋＪ／ｍｏｌで、１ｇ当たり３２，８００Ｊ／ｇであり、これを基に親水性籾殻炭，準親水性籾殻炭及び撥水性籾殻炭１ｇ当たりのグラファイト含有量を求めると次のようになる。
【００３４】
＜親水性籾殻炭＞
（親水性籾殻炭１ｇ当たりの発熱量１６，０６０Ｊ／ｇ）÷（グラファイト１ｇ当たりの発熱量３，２８００Ｊ／ｇ）＝０．４８９ｇ（親水性籾殻炭１ｇ当たりのグラファイト含有量）
＜準親水性籾殻炭＞
（準親水性籾殻炭１ｇ当たりの発熱量１６，７６０Ｊ／ｇ）÷（グラファイト１ｇ当たりの発熱量３２，８００Ｊ／ｇ）＝０．５１０ｇ（準親水性籾殻炭１ｇ当たりのグラファイト量）
＜撥水性籾殻炭＞
（撥水性籾殻炭１ｇ当たりの発熱量１９，０２０Ｊ／ｇ）÷（グラファイト１ｇ当たりの発熱量３２，８００Ｊ／ｇ）＝０．５７９ｇ（撥水性籾殻炭１ｇ当たりのグラファイト量）
次に、親水性籾殻炭及び撥水性籾殻炭の含水率を略同じ状態に設定しての吸水率を調べた結果（実験４）、親水性籾殻炭は撥水性籾殻炭に比し約１．７倍多く吸水することを確認した。
【００３５】
以上の実験１〜４から、本発明者は、親水性籾殻炭と撥水性籾殻炭との違いは撥水性を有するグラファイト含有量の違いであることを見出し、種々の実験を繰り返し行った結果、籾殻炭のグラファイト含有量を、この籾殻炭１ｇ当たり０．５ｇ未満としたものが親水性籾殻炭に適し、籾殻炭１ｇ当たり０．５ｇ以上としたものが撥水性籾殻炭に適することを確認した。
【００３６】
従って、グラファイト含有量を該籾殻炭１ｇ当たり０．５ｇ未満とした籾殻炭を主原料とすると、吸水性が求められる液体吸着材，スリップ防止材，排泄物処理材，土壌改良材，調湿材，消臭材若しくはろ過材に使用される親水性部材として極めて有用である。
【００３７】
また、請求項４記載の発明においては、親水性部材の主原料となる籾殻炭の製造に際し、炭化処理部１で籾殻を炭化処理する際、該炭化処理部１の内で発生するガスを前記炭化処理部１外へ強制排気する。
【００３８】
このようにして得られた籾殻炭のグラファイト含有量を調べてみたところ、グラファイト含有量が籾殻炭１ｇ当たり０．５ｇ未満であることを確認した。
【００３９】
これは、炭化処理部１で発生するガス中にグラファイトが存在し、このガスを炭化処理部１の外へ強制排気することでグラファイトが籾殻炭に付着することが阻止されるからである。仮に、炭化処理部１からガスを強制排気しない場合、製造された籾殻炭がガスとともに冷却される際、ガス中のグラファイトが籾殻炭に付着し、この場合、籾殻炭は撥水性を具備することになる。
【００４０】
従って、炭化処理部１で発生するガスを強制排気することで、グラファイト含有量の少ない籾殻炭、即ち、親水性部材の主原料となる秀れた親水性を具備する籾殻炭が簡易且つ確実に得られることになり、この籾殻の炭化方法は、親水性籾殻炭と撥水性籾殻炭とを作り分け出来る技術としても極めて秀れる。
【実施例】
【００４１】
本発明の具体的な一実施例について図面に基づいて説明する。
【００４２】
本実施例は、液体吸着材，スリップ防止材，排泄物処理材，土壌改良材，調湿材，消臭材若しくはろ過材として使用される親水性部材であって、例えば炭化した多孔質植物材料としての籾殻炭を主原料として構成され、この籾殻炭のグラファイト含有量を、籾殻炭１ｇ当たり０．５ｇ未満（０．４８９ｇ）としている。
【００４３】
前述したようにグラファイト含有量を籾殻炭１ｇ当たり０．５ｇ未満とした籾殻炭は秀れた親水性を有し、前述したように親水性部材の主原料となる籾殻炭として極めて有用である。
【００４４】
尚、本実施例では、親水性部材を籾殻炭１００％で構成しているが、籾殻炭に他の素材を混合して親水性部材としても良い。
【００４５】
また、多孔質植物材料（無数の穴があって表面積が多い植物）としては、例えば蕎麦殻，麦殻，椰子殻，豆殻，植物の蔓，藁若しくは葦などでも良く、本実施例の特性を発揮するものであれば適宜採用し得るものである。
【００４６】
また、このグラファイト含有量を籾殻炭１ｇ当たり０．５ｇ未満とした籾殻炭は、適宜な脱酸素剤（例えば三菱ガス化学株式会社製のエージレス（登録商標））及び適宜な乾燥剤（例えばＡＧＣエスアイテック株式会社製のヒシビート（商品名））とともに通気しない容体内に収納して密閉することで保存される。
【００４７】
容体は、通気性を具備しない部材（合成樹脂や金属など）からなる袋（例えば株式会社メイワパックス製のバリアナイロン／ポリエチレンからなる袋、ポリエチレンテフタレート／アルミ／ポリエチレンからなる袋）であり、開口部から所定量の籾殻炭と脱酸素剤と乾燥剤を収納した後、開口部がシール（熱融着）される。この容体の開口部を閉塞する際、場合によっては脱酸素剤及び乾燥剤を収納せず単に密閉するだけでも良いし、容体内を真空処理しても良いし、不活性ガスを充填するようにしても良い。
【００４８】
尚、容体内を真空処理（真空パック）した場合には、容体内に酸素がある場合に危惧される酸素中の水分を吸うことによる親水性部材としての性能低下を可及的に防止し得るのは勿論、容体内で籾殻炭が動くことが防止され、籾殻炭が容体内で動くことで危惧される該籾殻炭が壊れてしまうことを可及的に防止し得ることになる。
【００４９】
また、容体は帯電防止性を有している。前述した素材は油が着火する程度の静電気が帯電しないことは確認済みである。
【００５０】
例えば油を吸着する場面（例えば事故現場やガソリンスタンドなど）において、吸着しようとする油が、現場に持ち込んだ部材に帯電した静電気により着火することが危惧される。
【００５１】
この点、本実施例は、容体は帯電防止性を具備しているため、油が静電気により着火する静電気火災が起きる心配はなく極めて有用である。
【００５２】
尚、容体は袋に限らず箱状体でも良い。
【００５３】
また、前述したグラファイト含有量を籾殻炭１ｇ当たり０．５ｇ未満とした籾殻炭は次の装置（籾殻炭化装置）を用いて製造される。
【００５４】
この籾殻炭化装置は、図１に図示したように籾殻を炭化する炭化処理部１を具備する。
【００５５】
炭化処理部１は、図１に図示したように適宜な金属製の部材で形成された箱状基体３の内部空間に無酸素状態若しくは低酸素状態を作出し得る密閉空間を具備する籾殻搬送炭化部４を設けて構成されており、この籾殻搬送炭化部４は図示省略のバーナー装置で３５０℃〜５００℃の温度で加熱（間接加熱）される。
【００５６】
具体的には、この籾殻搬送炭化部４は、図１に図示したように基体３内に配設され該基体３の左右側壁間に水平状態で架設される筒状部５と、この筒状部５内に配設され図示省略の駆動装置により回転する回転軸６ａの周面に攪拌搬送機能を具備した螺旋羽根６ｂが設けられた回転搬送部６とで構成されている。
【００５７】
従って、籾殻搬送炭化部４においては、回転搬送部６の回転に伴い筒状部５内を籾殻が一側から他側へ攪拌されながら搬送されることになる。
【００５８】
また、籾殻搬送炭化部４は、炭化処理により生じたガス（乾留ガス）を強制排気する強制排気部２が設けられている。
【００５９】
強制排気部２は、図１に図示したように筒状部５の一側上面に設けられる管体２ａと、この管体２ａの先端開口部が内部に配されるガス処理室２ｂとで構成されている。
【００６０】
このガス処理室２ｂには強制排気ファン２ｂ’が設けられており、この強制排気ファン２ｂ’によりガス処理室２ｂ内を負圧として筒状部５のガスを該ガス処理室２ｂ内に引き込むように構成されている。
【００６１】
また、この強制排気ファン２ｂ’によりガス処理室２ｂ内に引き込まれたガスは、後述するガス処理部２ｂ”で処理後、この処理されたガスは強制排気ファン２ｂ’によりガス処理室２ｂ外に排気される。
【００６２】
ガス処理部２ｂ”は、図１に図示したようにガス処理室２ｂ内にしてガス処理室２ｂ内に配設される管体２ａの先端開口部の近傍位置に、ガス処理液Ｗ（水）を溜める部位を設けて構成されている。
【００６３】
また、籾殻搬送炭化部４の基端部には、籾殻を該籾殻搬送炭化部４に供給する籾殻供給部７が設けられている。
【００６４】
この籾殻供給部７は、図１に図示したように前述した筒状部５の端部に径小筒状部７Ａを設け、この径小筒状部７Ａ内にも前述した回転軸６ａを配し、この回転軸６ａの周面に螺旋羽根７ａが突設された構成であり、この籾殻供給部７にはホッパー体７ｂが設けられている。
【００６５】
また、籾殻搬送炭化部４の先端部には、炭化処理された処理済の籾殻炭を排出する籾殻炭排出部８が設けられている。
【００６６】
この籾殻炭排出部８は、図１に図示したように筒状部５の先端側下方部に垂設筒体８ａを設けて構成されており、この垂設管体８ａの下方位置には籾殻炭受け体８ｂが設けられている。
【００６７】
以上の構成から成る籾殻炭化装置を用いた籾殻炭（親水性部材）の製造方法について説明する。
【００６８】
籾殻供給部７に供給された籾殻（多孔質植物材料）は、炭化処理部１に係る籾殻搬送炭化部４で無酸素状態若しくは低酸素状態で攪拌搬送されながら３５０℃〜５００℃の温度で加熱されて炭化し籾殻炭となる。この際、炭化処理部１（筒状部５）内で発生する乾留ガスは、強制排気部２により炭化処理部１（筒状部５）外に強制排気され（乾留ガスに触れる時間を短縮し）、乾留ガス中に存在するグラファイトが籾殻炭に付着することが可及的に阻止される。
【００６９】
その後、籾殻搬送炭化部４で搬送されながら炭化された籾殻炭は籾殻炭排出部８で排出される。
【００７０】
このようにして得られた籾殻炭は、グラファイト含有量が籾殻炭１ｇ当たり０．５ｇ未満であり、親水性部材の主原料となる秀れた親水性を具備する籾殻炭が簡易且つ確実に得られることになる。
【００７１】
尚、本実施例に係る炭化装置及び炭化処理は、予め炭化された多孔質植物材料（籾殻炭）を加熱して表面に付着したグラファイトを除去して親水性を具備せしめるように処理し得るものである。
【００７２】
前述した本実施例に係る籾殻炭（親水性籾殻炭）の使用例として、例えば自動車事故発生時に漏洩する種々の液体（不凍液・ウインドウォッシャー・ガソリン・軽油・エンジンオイル）を吸着させることを想定した液体吸着材としての機能を実験した。
【００７３】
先ず、市販されるケイ素土を主成分とした液体吸着材（以下、試料Ｘ）と、本実施例に係る籾殻炭（以下、試料Ｙ）の吸液機能を比較する実験を行った。
【００７４】
実験に際して次の(１)〜(３)の準備をした。
【００７５】
(１)直径１ｍｍの針金を１７ｍｍメッシュ状に編んだ金網を準備する。
【００７６】
(２)７０ｍｍ×７０ｍｍの木綿製の布を準備する。
【００７７】
(３)吸着させる液体（水・不凍液・ウインドウォッシャー・ガソリン・軽油・エンジンオイル）を準備する。
【００７８】
前述した(１)〜(３)で準備したものを用い、試料Ｘ及び試料Ｙの各液体における次の手順にて吸液機能実験を行った。
【００７９】
・前記布を前記(３)の液体に５分間浸漬し、この液体浸漬済みの布を前記(１)の金網の上に５分間放置して液切りをし、その後重量を測定する。
【００８０】
・試料の重量を測定する。
【００８１】
・試料を前記液体浸漬済みの布で包み、この布に包まれた試料を前記(３)の液体に５分間浸漬し、これを前記(１)の金網の上に５分間放置して液切りをし、その後重量を測定する。
【００８２】
前述した吸液機能実験の結果の表を図２，３に図示している。
【００８３】
図２に示すように、試料Ｘの１ｇ当たりの吸液量平均（３回行った吸液機能実験で得た数値の平均）は、水が１．３１ｇ、不凍液が１．４９ｇ、ウインドウォッシャーが１．３１ｇ、ガソリンが１．０８ｇ、軽油が１．３０ｇ、エンジンオイルが１．１７ｇで全体平均は１．２８ｇであり、また、液体１ｃｃ当たりの試料量平均は、水が０．６６ｓｇ、不凍液が０．７４ｇ、ウインドウォッシャーが０．６５ｇ、ガソリンが０．５４ｇ、軽油が０．６５ｇ、エンジンオイルが０．５８ｇで全体平均は０．６４ｇである。
【００８４】
一方、図３に示すように、試料Ｙの１ｇ当たりの吸液量平均（３回行った吸液機能実験で得た数値の平均）は、水が７．５７ｇ、不凍液が９．０１ｇ、ウインドウォッシャーが７．７３ｇ、ガソリンが５．１９ｇ、軽油が６．４０ｇ、エンジンオイルが７．１３ｇで全体平均は７．１７ｇ（試料Ｘの約６倍）であり、また、液体１ｃｃ当たりの試料量平均は、水が０．６１ｓｇ、不凍液が０．７２ｇ、ウインドウォッシャーが０．６２ｇ、ガソリンが０．４２ｇ、軽油が０．５１ｇ、エンジンオイルが０．５７ｇで全体平均は０．５７ｇ（試料Ｘと略同等）である。
【００８５】
従って、吸液機能については試料Ｙは試料Ｘに比して遜色なく、むしろ秀れた結果が出た。
【００８６】
次に、試料Ｘと、試料Ｙの摩擦機能を比較する実験を行った。
【００８７】
試料Ｘ及び試料Ｙの各液体における次の手順にて摩擦機能実験を行った。
【００８８】
・試料１００ｃｃを鉄板の上に直径約２４０ｍｍの円形となるように均一に敷く。
【００８９】
・この円形の試料に液体５０ｃｃを散布して５分間放置する。
【００９０】
・液体を散布した試料の中心部に２ｋｇ（１９．６Ｎ）の重しを載せる（試料接触面寸法１００ｍｍ×１１９ｍｍ）。
【００９１】
・デジタルフォースゲージにて、重しが動き出すまでの最大値を測定する。
【００９２】
前述した摩擦機能実験の結果の表を図４，５に図示している。尚、この摩擦機能は、例えば自動車事故に際して漏洩した液体を吸着すべく道路に散布した際にスリップ事故の原因とならない為の重要な機能である。
【００９３】
図４に示すように、試料Ｘにおける３回行った摩擦機能実験で得た数値の平均は、液体無しが７．１Ｎ、水が８．７Ｎ、不凍液が８．４Ｎ、ウインドウォッシャーが８．５Ｎ、ガソリンが８．８Ｎ、軽油が８．６Ｎ、エンジンオイルが８．７Ｎで全体平均は８．４Ｎである。数値が多い程摩擦機能が高いことを示す。
【００９４】
一方、図５に示すように、試料Ｙにおける３回行った摩擦機能実験で得た数値の平均は、液体無しが１２．１Ｎ、水が１５．３Ｎ、不凍液が１４．３Ｎ、ウインドウォッシャーが１４．５Ｎ、ガソリンが１２．７Ｎ、軽油が１４．７Ｎ、エンジンオイルが１２．５Ｎで全体平均は１３．７Ｎ（試料Ｘの１．６倍）である。
【００９５】
従って、摩擦機能については試料Ｙは試料Ｘに比して秀れた結果が出た。
【００９６】
以上のように、本実施例に係る籾殻炭は、例えば自動車事故発生時に漏洩する種々の液体（不凍液・ウインドウォッシャー・ガソリン・軽油・エンジンオイル）を吸着させることを想定した液体吸着材として極めて秀れた性能を発揮し、しかも、ケイ素土を主成分とした既存の液体吸着材に比しコスト面においても秀れる。また、籾殻炭は導電性を具備している為静電気による着火も生じることなく安全である。
【００９７】
更に、前述した本実施例に係る籾殻炭（親水性籾殻炭）の使用例として、氷上におけるスリップ防止材としての摩擦機能を実験した。
【００９８】
具体的には、氷上に何も敷かない場合と、氷上に砂（以下、試料Ｚ）を敷いた場合と、氷上に本実施例に係る籾殻炭（以下、試料Ｙ）を敷いた場合とのスリップ防止機能（摩擦機能）を、次の手順にて比較する実験を行った。尚、この実験では、前述した自動車事故発生時に漏洩する種々の液体（不凍液・ウインドウォッシャー・ガソリン・軽油・エンジンオイル）が氷上にあることを前提とした場合も実験している。
【００９９】
氷上に何も敷かない場合
・氷上に液体５０ｃｃを散布する。尚、液体を散布しない場合も実験する。
【０１００】
・液体の中心部に２ｋｇ（１９．６Ｎ）の重しを載せる（接触面寸法１００ｍｍ×１１９ｍｍ）。
【０１０１】
・デジタルフォースゲージにて、重しが動き出すまでの最大値を測定する。
【０１０２】
氷上に試料Ｚを敷く場合及び氷上に試料Ｙを敷く場合
・試料１００ｃｃを鉄板の上に直径約２４０ｍｍの円形となるように均一に敷く。
【０１０３】
・試料に各液体５０ｃｃを散布する。尚、液体を散布しない場合も実験する。
【０１０４】
・液体を散布した試料の中心部に２ｋｇ（１９．６Ｎ）の重しを載せる（試料接触面寸法１００ｍｍ×１１９ｍｍ）。
【０１０５】
・デジタルフォースゲージにて、重しが動き出すまでの最大値を測定する。
【０１０６】
前述した摩擦機能実験の結果の表を図６，７，８に図示している。尚、この摩擦機能は、例えば自動車事故に際して氷上に漏洩した液体を吸着すべく道路に散布した際にスリップ事故の原因とならない為の重要な機能である。
【０１０７】
図６に示すように、氷上に何も敷かない場合における３回行った摩擦機能実験で得た数値の平均は、液体無しが１０．１Ｎ、水が９．５Ｎ、不凍液が２．５Ｎ、ウインドウォッシャーが３．６Ｎ、ガソリンが８．６Ｎ、軽油が１４．５Ｎ、エンジンオイルが１４．７Ｎで全体平均は９．１Ｎである。数値が多い程摩擦機能が高いことを示す。
【０１０８】
また、図７に示すように、試料Ｚにおける３回行った摩擦機能実験で得た数値の平均は、液体無しが１０．８Ｎ、水が１０．３Ｎ、不凍液が９．７Ｎ、ウインドウォッシャーが８．０Ｎ、ガソリンが１０．２Ｎ、軽油が１１．５Ｎ、エンジンオイルが１１．０Ｎで全体平均は１０．２Ｎである。
【０１０９】
また、図８に示すように、試料Ｙにおける３回行った摩擦機能実験で得た数値の平均は、液体無しが１１．１Ｎ、水が１２．５Ｎ、不凍液が１１．８Ｎ、ウインドウォッシャーが１３．０Ｎ、ガソリンが１１．４Ｎ、軽油が１１．２Ｎ、エンジンオイルが１１．８Ｎで全体平均は１１．８Ｎである。
【０１１０】
従って、摩擦機能については試料Ｙは試料Ｚ及び氷上に何も敷かない場合に比して秀れた結果が出た。
【０１１１】
以上のように、本実施例に係る籾殻炭は、例えば自動車事故発生時に漏洩する種々の氷上での液体（不凍液・ウインドウォッシャー・ガソリン・軽油・エンジンオイル）を吸着させることを想定した液体吸着材として極めて秀れた性能を発揮する。尚、籾殻炭はアルカリ性であり、主に酸性の素材で構成される凍結防止剤の中和剤となり、その意味でも車中に常備すると良い。
【０１１２】
また、本実施例に係る籾殻炭は、前述した秀れた吸液機能から、液体吸着材，スリップ防止材の他にも例えば土壌改良材，調湿材若しくはろ過材として有用であり、しかも、この秀れた吸液機能の他にも秀れた消臭機能を具備しており、このことからペット用のトイレや緊急時の簡易トイレに使用する排泄物処理材として極めて有用である。
【０１１３】
本実施例は上述のように構成したから、炭化処理部１で発生するガスを強制排気することで、グラファイト量の少ない籾殻炭、即ち、親水性部材の主原料となる秀れた親水性を具備する籾殻炭が簡易且つ確実に得られることになり、この製造方法は、親水性籾殻炭と撥水性籾殻炭とを作り分け出来る技術として極めて秀れる。即ち、炭化処理部１における処理の際、強制排気部２を停止して炭化処理部１内で発生するガスを該炭化処理部１外に強制排気しないようにすれば、グラファイト含有量の多い籾殻炭（撥水性籾殻炭）が得られることになる。
【０１１４】
尚、本発明は、本実施例に限られるものではなく、各構成要件の具体的構成は適宜設計し得るものである。
【符号の説明】
【０１１５】
１  炭化処理部
２  強制排気部
【図１】
2011116618.tif 000003
【図２】
2011116618.tif 000004
【図３】
2011116618.tif 000005
【図４】
2011116618.tif 000006
【図５】
2011116618.tif 000007
【図６】
2011116618.tif 000008
【図７】
2011116618.tif 000009
【図８】
2011116618.tif 000010